(57)【要約】【課題】水不溶性導電性ポリアニリン組成物とその製造方法を提供し、更に、そのような水不溶性導電性ポリアニリン組成物からなるフィルムを提供する。【解決手段】本発明によれば、架橋されたフェノールスルホン酸ノボラック樹脂とナフトールスルホン酸ノボラック樹脂とから選ばれる少なくとも１種の樹脂をポリアニリンがドーパントとして有してなることを特徴とする水不溶性導電性ポリアニリン組成物が提供される。このような水不溶性導電性ポリアニリン組成物は、上記樹脂をドーパントとして有する水溶性導電性ポリアニリン組成物と多官能架橋剤とを含む水溶液を基材上に塗布し、加熱し、上記樹脂を架橋させることによって、フィルムとして得ることができる。【選択図】なし【特許請求の範囲】
【請求項１】
架橋されたフェノールスルホン酸ノボラック樹脂とナフトールスルホン酸ノボラック樹脂とから選ばれる少なくとも１種をポリアニリンがドーパントとして有してなることを特徴とする水不溶性導電性ポリアニリン組成物。
【請求項２】
架橋されたフェノールスルホン酸ノボラック樹脂又はナフトールスルホン酸ノボラック樹脂が多官能イソシアネート化合物又は多官能エポキシ化合物にて架橋されてなるものである請求項１に記載の水不溶性導電性ポリアニリン組成物。
【請求項３】
請求項１又は２に記載の水不溶性導電性ポリアニリン組成物からなるフィルム。
【請求項４】
フェノールスルホン酸ノボラック樹脂とナフトールスルホン酸ノボラック樹脂とから選ばれる少なくとも１種の水溶性樹脂をドーパントとして有する水溶性導電性ポリアニリン組成物と多官能架橋剤とを含む水溶液を基材上に塗布し、加熱し、上記樹脂を架橋させることを特徴とする、請求項１に記載の水不溶性導電性ポリアニリン組成物の製造方法。
【請求項５】
アニリンに対してフェノールスルホン酸ノボラック樹脂とナフトールスルホン酸ノボラック樹脂とから選ばれる少なくとも１種の水溶性樹脂の少なくとも等当量の存在下に、水中において、アニリンを酸化剤にて化学酸化重合して、水溶性導電性ポリアニリン組成物を得る請求項４に記載の水不溶性導電性ポリアニリン組成物の製造方法。
【発明の詳細な説明】
【技術分野】
【０００１】
本発明は、水不溶性導電性ポリアニリン組成物とその製造方法に関し、更に、上記水不溶性導電性ポリアニリン組成物からなるフィルムに関する。
【背景技術】
【０００２】
ドーパントを有するポリアニリンからなる導電性ポリアニリン組成物は、安定な導電性高分子として注目を集めており、種々の分野において、有用であることが知られている。例えば、アルミ電解コンデンサやタンタル電解コンデンサの陰極材料として、ポリアニリン溶液を素子に含浸させた後、プロトン酸をドーピングすることによって、周波数特性にすぐれる電解コンデンサを得ることができることが知られている（特許文献１参照）。このほか、帯電防止材料、電磁波シールド材料、磁気記録媒体、フィルムコンデンサ、電池等、多くの分野においても、実用化され、又は実用化に向けての研究が進められている。      
【０００３】
また、導電性ポリアニリン組成物は、特に選ばれたドーパントを有するとき、際立って高い耐熱性を有することも見出されており、例えば、カルボキシル基を有するモノスルホン酸をドーパントとするポリアニリンは、非常にすぐれた耐熱安定性を有し、１２５℃という高い温度で６５０時間間放置しても、電導度の変化は１桁以内であることが知られている（特許文献２参照）。
【０００４】
しかし、導電性ポリアニリン組成物において、耐熱性と共に実用面で重要である耐水性については、比較的弱いことが知られている。ドーパントとしてポリマースルホン酸をポリアニリンに有せしめることによって、ドーパントとして低分子化合物であるスルホン酸を有するポリアニリンに比べれば、耐水性は改善されるが（特許文献３参照）、尚も、十分であるとはいえず、例えば、ポリマースルホン酸であるポリビニルスルホン酸をドーパントとしてポリアニリンに有せしめても、長期間水に浸漬すれば、電導度の低下が避けられない。
【０００５】
導電性ポリアニリン組成物の耐水性を更に向上させるために、フェノールスルホン酸ノボラック樹脂、ナフトールスルホン酸ノボラック樹脂等のスルホン酸基を有するノボラック樹脂をポリマードーパントとしてポリアニリンに有せしめることが有用であることが既に見出されているが、用途によっては、依然として、耐水性は不十分であった。
【特許文献１】特開平０３−０３５５１６号公報
【特許文献２】特開平１０−３６６６７号公報
【特許文献３】特開平０３−２８２２９号公報
【特許文献４】特開２００２−２７５２６１号公報
【特許文献５】特開２００４−２７０６６号公報
【発明の開示】
【発明が解決しようとする課題】
【０００６】
そこで、本発明者は、導電性ポリアニリン組成物の耐水性を更に向上させるべく、鋭意研究した結果、ドーパントであるフェノールスルホン酸ノボラック樹脂やナフトールスルホン酸ノボラック樹脂を架橋させることによって、水不溶性の導電性ポリアニリン組成物を得ることができることを見出して、本発明に至ったものである。
【０００７】
即ち、本発明は、水不溶性導電性ポリアニリン組成物とその製造方法を提供することを目的とし、更に、上記水不溶性導電性ポリアニリン組成物からなるフィルムを提供することを目的とする。
【課題を解決するための手段】
【０００８】
本発明によれば、架橋されたフェノールスルホン酸ノボラック樹脂とナフトールスルホン酸ノボラック樹脂とから選ばれる少なくとも１種をポリアニリンがドーパントとして有してなることを特徴とする水不溶性導電性ポリアニリン組成物が提供される。
【０００９】
ここに、好ましくは、架橋されたフェノールスルホン酸ノボラック樹脂又はナフトールスルホン酸ノボラック樹脂は、多官能イソシアネート化合物又は多官能エポキシ化合物にて架橋されてなるものである。
【００１０】
また、本発明によれば、上記水不溶性導電性ポリアニリン組成物からなるフィルムが提供される。
【００１１】
更に、本発明によれば、フェノールスルホン酸ノボラック樹脂とナフトールスルホン酸ノボラック樹脂とから選ばれる少なくとも１種の水溶性樹脂をドーパントとして有する水溶性導電性ポリアニリン組成物と多官能架橋剤とを含む水溶液を基材上に塗布し、加熱し、上記樹脂を架橋させることからなる上記水不溶性導電性ポリアニリン組成物の製造方法が提供される。
【００１２】
このような水不溶性導電性ポリアニリン組成物の製造方法において、上記水溶性導電性ポリアニリン組成物は、アニリンに対してフェノールスルホン酸ノボラック樹脂とナフトールスルホン酸ノボラック樹脂とから選ばれる少なくとも１種の水溶性樹脂の少なくとも等当量の存在下に、水中において、アニリンを酸化剤にて化学酸化重合することによって得ることができる。
【発明の効果】
【００１３】
本発明による導電性ポリアニリン組成物は水不溶性であって、耐水性にすぐれており、更に、耐熱性にもすぐれているので、広い産業分野において、帯電防止、防食、電界コンデンサ固体電解質、エレクトロルミネッセンス用電極バッファ層、電池等、種々の用途に実用的な耐久性を有する導電性フィルムとして用いることができる。
【発明を実施するための最良の形態】
【００１４】
本発明による水不溶性導電性ポリアニリン組成物は、架橋されたフェノールスルホン酸ノボラック樹脂とナフトールスルホン酸ノボラック樹脂とから選ばれる少なくとも１種をポリアニリンがドーパントとして有しており、上記架橋されたフェノールスルホン酸ノボラック樹脂又はナフトールスルホン酸ノボラック樹脂は、好ましくは、フェノールスルホン酸ノボラック樹脂とナフトールスルホン酸ノボラック樹脂とから選ばれる少なくとも１種が多官能イソシアネート化合物又は多官能エポキシ化合物を架橋剤として架橋されてなるものである。本発明によるこのような水不溶性導電性ポリアニリン組成物は、主として、フィルムとして利用される。
【００１５】
本発明による水不溶性導電性ポリアニリン組成物の製造について説明する。本発明による水不溶性導電性ポリアニリン組成物は、先ず、アニリンに対してフェノールスルホン酸ノボラック樹脂とナフトールスルホン酸ノボラック樹脂とから選ばれる少なくとも１種の水溶性樹脂の少なくとも等当量の存在下に、水中において、酸化剤にてアニリンを化学酸化重合することによって、ドーパントとして上記樹脂を有する水溶性導電性ポリアニリン組成物の水溶液を得、次に、このようにして得られる水溶性導電性ポリアニリン組成物の水溶液に多官能架橋剤を加え、これを適宜の基材上に塗布し、加熱して、上記樹脂を上記架橋剤によって架橋させることによって、架橋された上記樹脂をドーパントとして有する水不溶性導電性ポリアニリン組成物をフィルムとして得ることができる。但し、上記「等当量」とは、酸塩基反応において、ノボラック樹脂の有するスルホン酸基の当量数とアニリンの有するアミノ基の当量数が等しいことをいう。
【００１６】
上記水溶性導電性ポリアニリン組成物は、フェノールスルホン酸ノボラック樹脂とナフトールスルホン酸ノボラック樹脂とから選ばれる少なくとも１種の水溶性樹脂の少なくとも等当量の存在下に、水中において、酸化剤にてアニリンを化学酸化重合することによって、その水溶液として得ることができる。
【００１７】
本発明において、化学酸化重合するアニリンには、メチルアニリンやエチルアニリン等のアルキルアニリンやメトキシアニリン、エトキシアニリン等のアルコキシアニリンや、更には、これらの塩、例えば、硫酸塩等の塩をも含めることとする。
【００１８】
また、酸化剤としては、特許第２８４３９３５号公報に記載されているように、標準水素電極を基準とする還元半電池反応における起電力として定められる標準電極電位が０．６Ｖ以上であると共に、水に可溶性である場合には、その水溶液が中性であり、更に、自身が還元された後にアニオン種を生成しない酸化剤を用いることが必要である。そこで、本発明によれば、自身が還元された後に、アニオン種を生成しない酸化剤として、例えば、過酸化水素、過マンガン酸塩類、重クロム酸塩類、二酸化マンガン、二酸化鉛等が好ましく用いられる。
【００１９】
自身が還元されたときにアニオン種を生成する酸化剤を用いて、アニリンを酸化重合するときは、そのような酸化剤由来のアニオン種をも得られるポリアニリンがドーパントとして有することとなるので、得られるポリアニリンの水溶性が損なわれたり、また、耐水性や耐熱性が損なわれたりするおそれがある。
【００２０】
本発明によれば、上述したような酸化剤は、通常、アニリンに対して当量が用いられる。アニリンに対して、酸化剤を当量を超えて用いるときは、重合後の反応系に酸化剤が過剰に残存するので、得られる導電性ポリアニリン組成物がその電気的性質において劣化するおそれがある。また、本発明によれば、酸化剤として、レドックス酸化剤も好ましく用いられる。レドックス酸化剤は、酸化剤と少量の還元剤の２成分の組み合わせからなり、過酸化水素−硫酸第一鉄の組み合わせがフェントン試薬としてよく知られている。
【００２１】
このようにして、フェノールスルホン酸ノボラック樹脂とナフトールスルホン酸ノボラック樹脂とから選ばれる少なくとも１種の水溶性樹脂の存在下に水中にてアニリンを上記酸化剤で酸化重合させることによって、上記ノボラック樹脂のみをドーパントとして有する水溶性導電性ポリアニリン組成物を得ることができる。
【００２２】
このように、フェノールスルホン酸ノボラック樹脂やナフトールスルホン酸ノボラック樹脂のような水溶性ノボラック樹脂の存在下にアニリンを酸化剤で酸化重合させることによって得られる水溶性導電性ポリアニリン組成物は、例えば、特開平０３−０２８２２９号公報、特許第２９０９５４４号公報、特開２００２−２７５２６１号公報、特開２００４−０２７０６７号公報等に記載されているように、一般式（Ｉ）
【００２３】
【化１】
2008285634.tif 000002
【００２４】
（式中、ｍ及びｎはそれぞれ繰返し単位中のキノンジイミン構造単位及びフェニレンジアミン構造単位のモル分率を示し、０≦ｍ≦１、０≦ｎ≦１、ｍ＋ｎ＝１である。）
で表されるポリアニリンが上記フェノールスルホン酸ノボラック樹脂又はナフトールスルホン酸ノボラック樹脂をドーパントとして有してなるものである。
【００２５】
本発明において用いるフェノールスルホン酸ノボラック樹脂又はナフトールスルホン酸ノボラック樹脂は、好ましくは、一般式（II）
【００２６】
【化２】
2008285634.tif 000003
【００２７】
（式中、Ａｒは（４＋ｎ）価の芳香族基を示し、フェノールスルホン酸ノボラック樹脂の場合はベンゼン核（但し、ｎは１又は２である。）であり、ナフトールスルホン酸ノボラック樹脂の場合はナフタレン核（但し、ｎは１、２、３又は４である。）であり、Ｒは水素原子、アルキル基、アルコキシル基、水酸基、カルボキシル基又はアミノ基を示し、ｎが２以上であるとき、同じでも異なっていてもよい。）
で表される繰返し単位を有する。。
【００２８】
本発明においては、フェノールスルホン酸ノボラック樹脂又はナフトールスルホン酸ノボラック樹脂としては、例えば、上記一般式（II）で表される樹脂において、Ｒが水素原子であるものが好ましく用いられる。このようなフェノールスルホン酸ノボラック樹脂又はナフトールスルホン酸ノボラック樹脂は、開発品（小西化学工業（株））として入手することができる。
【００２９】
このようなフェノールスルホン酸ノボラック樹脂又はナフトールスルホン酸ノボラック樹脂の分子量は、特に制限はないが、通常、ポリスチレンスルホン酸を標準ポリマーとして、ＧＰＣにて測定した重量平均分子量が２０００から８０００００の範囲にあることが望ましい。フェノールスルホン酸ノボラック樹脂又はナフトールスルホン酸ノボラック樹脂の分子量が余りに低いときは、これらの架橋樹脂をドーパントとする場合であっても、得られる導電性ポリアニリン組成物の耐水性が十分でないおそれがある。他方、フェノールスルホン酸ノボラック樹脂又はナフトールスルホン酸ノボラック樹脂の分子量が余りに高いときは、これを水に溶解させたとき、その水溶液の粘度が余りに高く、均一に攪拌することが困難である。従って、このようなノボラック樹脂の水溶液中においては、アニリンの酸化重合を均一に行うことが困難である。
【００３０】
次いで、このような水溶性導電性ポリアニリン組成物の水溶液に多官能架橋剤を加え、得られた溶液を適宜の基材上に塗布し、加熱して、上記樹脂を上記多官能架橋剤にて架橋させることによって、ドーパントとして、架橋したフェノールスルホン酸ノボラック樹脂とナフトールスルホン酸ノボラック樹脂とから選ばれる少なくとも１種を有し、かくして、水不溶性導電性ポリアニリン組成物からなるフィルムを得ることができる。即ち、本発明によれば、ポリアニリンがドーパントとして有するフェノールスルホン酸ノボラック樹脂とナフトールスルホン酸ノボラック樹脂とから選ばれる少なくとも１種をそれが有するフェノール性水酸基を架橋剤と反応させることによって架橋させて、水不溶性導電性ポリアニリン組成物を得る。
【００３１】
従って、本発明において、上記架橋剤としては、多官能イソシアネート化合物や多官能エポキシ化合物が好ましく用いられる。但し、多官能イソシアネート化合物は、そのままを水溶性導電性ポリアニリン組成物の水溶液に加えるときは、容易に水と反応して、架橋剤として作用しないので、よく知られているように、水系での使用が可能である塗料用ポリイソシアネートである水分散型や、イソシアネート基をオキシム類等のブロック剤でブロックしたブロックポリイソシアネートが好ましく用いられる。
【００３２】
既に知られているように、ブロックポリイソシアネートは、イソシアネート化合物の有するイソシアネート基がブロック剤で保護されているため、水中においても、水と反応しないが、加熱すれば、ブロック剤がイソシアネート基から脱離して、イソシアネート基を再生し、イソシアネート化合物として働く。
【００３３】
上記水分散型ポリイソシアネート類として、例えば、日本ポリウレタン工業（株）製の「アクアネート」を例示することができ、また、ブロックポリイソシアネートとして、例えば、日本ポリウレタン工業（株）製の「ＡＱＢ」等を例示することができる。
【００３４】
また、多官能エポキシ化合物として、例えば、三菱化学（株）製「エピコート」や住友化学工業（株）製「ノボラック型エポキシ樹脂」等を例示することができる。
【００３５】
本発明によれば、これらの多官能架橋剤は、ポリアニリンがドーパントとして有するフェノールスルホン酸ノボラック樹脂とナフトールスルホン酸ノボラック樹脂とから選ばれる少なくとも１種１００重量部に対して、通常、０．５〜３０重量部の範囲で用いられ、好ましくは、２〜１０重量部の範囲で用いられる。
【００３６】
水溶性導電性ポリアニリン組成物と多官能架橋剤を含む水溶液をガラス板、プラスチック板、プラスチックフィルム、金属板、金属ホイル、セラミックス等、適宜の基材上に塗布し、加熱して、前記樹脂を多官能架橋剤にて架橋させることによって、ドーパントとして、架橋したフェノールスルホン酸ノボラック樹脂又はナフトールスルホン酸ノボラック樹脂を有する水不溶性導電性ポリアニリン組成物からなるフィルムを得ることができる。      
【００３７】
ここに、加熱温度は、基材上に塗布した上記水溶液から水を蒸発させると共に、架橋剤が樹脂の有するフェノール性水酸基と十分に反応するように、通常、７０〜２００℃の範囲の温度に加熱すればよく、好ましくは、１００〜１５０℃の範囲の温度に加熱すればよい。加熱時間は、適宜に実験によって定めることができるが、通常、１分から２４時間の範囲であり、好ましくは、５分から２時間程度の範囲である。
【００３８】
このようにして得られる本発明による水不溶性導電性ポリアニリン組成物は、ポリアニリンがドーパントとして有するフェノールスルホン酸ノボラック樹脂とナフトールスルホン酸ノボラック樹脂とから選ばれる少なくとも１種がそのフェノール性水酸基によって多官能架橋剤と反応して、架橋構造を有している。即ち、本発明による水不溶性導電性ポリアニリン組成物が有するドーパントは、上記多官能架橋剤として、一般式（III)
【００３９】
【化３】
2008285634.tif 000004
【００４０】
（式中、Ｚは２価の有機基を示す。）
で表されるジイソシアネートを用いるときであれば、例えば、模式的に次式
【００４１】
【化４】
2008285634.tif 000005
【００４２】
のように表すことができる。ここに、ポリマー鎖はポリアニリンのドーパントであるフェノールスルホン酸ノボラック樹脂とナフトールスルホン酸ノボラック樹脂とから選ばれる少なくとも１種を示す。即ち、ポリアニリンの有するドーパントであるフェノールスルホン酸ノボラック樹脂とナフトールスルホン酸ノボラック樹脂とから選ばれる少なくとも１種が架橋剤によって架橋されて、水不溶性導電性ポリアニリン組成物を形成している。
【００４３】
本発明によれば、このようにして、電導度が１０-2〜１０2 Ｓ／ｃｍ程度の水不溶性導電性ポリアニリン組成物からなるフィルムを得ることができる。このようにして得られる本発明による導電性ポリアニリンフィルムは、ポリマードーパントが架橋構造を有しており、従って、フィルムを水中に浸漬しても溶解することがない。例えば、本発明によるこのような導電性フィルムを水中に５００時間浸漬しても、電導度の低下は１桁以内である。また、本発明による導電性フィルムは耐熱性にもすぐれており、例えば、１２５℃で５００時間加熱した後においても、電導度の低下は、同様に、一桁以内である。
【００４４】
従って、本発明による水不溶性導電性ポリアニリン組成物は、帯電防止、防食、電解コンデンサ固体電解質、エレクトロルミネッセンス用電極バッファ層、電池等、種々の用途において、実用的で耐久性を有する導電性フィルムとして用いることができる。
【実施例】
【００４５】
以下に実施例を挙げて本発明を説明するが、本発明はこれら実施例により何ら限定されるものではない。
【００４６】
実施例１
フェノールスルホン酸ノボラック樹脂水溶液（小西化学工業（株）製、ポリスチレンスルホン酸標準のＧＰＣによる重量平均分子量２００００）を固形分濃度３３重量％に調整した。この水溶液１８０ｇを撹拌装置、温度計及び直管アダプターを備えた３００ｍＬ容量セパラブルフラスコに仕込み、更に、アニリン８．５ｇを加えて、攪拌溶解し、均一な水溶液を得た。このフラスコの全体を低温恒温槽を用いて−５℃まで冷却した後、これに硫酸第一鉄５０ｍｇを加え、撹拌溶解した。
【００４７】
次に、ビーカー中にてイオン交換水６４．５ｇに３０％過酸化水素水１２．９ｇを加え、攪拌溶解して、無色透明の均一な水溶液を得た。この過酸化水素水溶液を上記セパラブルフラスコ中に攪拌下、チュービングポンプを用いて、直管アダプタから１ｍＬ／分以下の割合で徐々に滴下した。この際、反応系の温度を−３℃以下に保つように、滴下速度を適宜に調整した。
【００４８】
上記フラスコ中の水溶液は、最初、無色透明であったが、アニリンの重合の進行に伴って、緑青色から黒緑色に変色した。しかし、水溶液中、ポリアニリンの沈殿は生成せず、均一な水溶液のままであった。このようにして、１時間かけて過酸化水素水溶液を滴下した後、更に、反応系の温度を−３℃以下に保ちながら、３０分間攪拌を続けた。
【００４９】
このようにして得られたポリアニリン水溶液を室温に戻した後、この水溶液中に架橋剤として、水系ブロックポリイソシアネート（日本ポリウレタン工業（株）製ＡＱＢ−１０２）１３．８ｇを加え、均一な水溶液になるまで撹拌した。
【００５０】
次いで、ガラス板の両側に厚み１２０μｍの樹脂テープ４枚を重ねて土手を形成し、この土手の間に上記架橋剤を溶解させたポリアニリン水溶液を流延し、ガラス棒でしごいた後、乾燥機中、８０℃で３０分間乾燥し、水分を揮散させた。更に、乾燥機温度を１５０℃に上げて、引き続き、フェノールスルホン酸ノボラック樹脂をイソシアネートにて架橋させた。
【００５１】
このようにして得られた黒緑色のポリアニリンフィルムをガラス板から剥がし、一部を切り取り、ファン・デル・ポー（van der Pauw) 法によって、４端子法電導度測定を行ったところ、電導度は８．７Ｓ／ｃｍであった。また、得られたポリアニリンフィルムの一部を切り取り、水中に浸漬したが、ポリアニリンフィルムは全く溶解しなかった。
【００５２】
そこで、ポリアニリンフィルムを水中に５００時間浸漬した後、取り出して、乾燥し、再度、ファン・デル・ポウ法にて電導度測定を行ったところ、電導度は７．７Ｓ／ｃｍであって、水中に５００時間浸漬する前と比べて、その減少は極めて僅かであった。更に、ガラス板から途がした前記ポリアニリンフィルムを温度１２５℃の乾燥機中に５００時間置いた後、４端子法電導度測定を行ったところ、電導度は６．２５Ｓ／ｃｍであった。即ち、ポリアニリンフィルムは耐熱性にもすぐれるものであった。
【００５３】
比較例１
実施例１において、ポリアニリン水溶液を得た後、これに架橋剤を加えなかった以外は、実施例１と同様にして、ガラス板上にポリアニリンフィルムを調製した。得られたポリアニリンフィルムは、実施例１によるポリアニリンフィルムとほぼ同じく、９．３Ｓ／ｃｍの電導度を有していた。
【００５４】
しかし、このフィルムの一部を水中に浸漬すると、フィルムは、徐々にその形状が崩れてゆき、遂には水中に溶解した。また、このポリアニリンフィルムを温度１２５℃の乾燥機中に５００時間置いた後の電導度も、実施例１によるポリアニリンフィルムとほぼ同じく、６．９Ｓ／ｃｍの電導度を有していたが、このフィルムの一部を水中に浸漬すると、徐々にその形状が崩れてゆき、遂には水中に溶解した。